(57)【要約】      （修正有）【課題】  顔料を含有し、分散性、経時安定性に優れる油性インキ組成物を得る。【解決手段】  Ｎ−アシルアミノ酸、Ｎ−アシルメチルタウリン、Ｎ−アシルメチルアラニンから選ばれる１種もしくは２種以上と、アセチレン列炭化水素のグリコール及び／又はそのアルキレンオキシド付加物と、溶剤と、顔料とを少なくとも含有する油性インキ組成物。インキ組成物には、着色剤として顔料が使用されているため、画像の耐水性、耐光性が優れる。さらに、顔料が長期に良好な分散状態で維持されるので、ボールペン等に使用した場合に、目詰まりを起こし難い。【選択図】        なし【特許請求の範囲】
【請求項１】
少なくとも顔料と、液媒体と、Ｎ−アシルアミノ酸、Ｎ−アシルメチルタウリン、Ｎ−アシルメチルアラニンから選ばれる１種もしくは２種以上と、アセチレン列炭化水素のグリコール及び／又はそのアルキレンオキサイド付加物とを含有する油性インキ組成物。
【請求項２】
更に、スチレンモノマーと分子内にカルボン酸基を有するモノマーとの共重合体を含有する請求項１記載の油性インキ組成物。
【発明の詳細な説明】
【技術分野】
【０００１】
本発明は、顔料を含有し、分散性、経時安定性に優れる油性インキ組成物に関するものである。
【背景技術】
【０００２】
油性インキの着色剤には、一般的に顔料や油溶性の染料が用いられる。着色剤として油溶性の染料を用いた場合、染料はインキ中の液媒体である有機溶剤に溶解するので、配合が簡単で経時的な安定性に優れるという利点がある反面、堅牢性が低いため、光に曝されると退色したり、筆跡や被覆物に水やアルコールなどの溶剤がかかると染料が溶け出してしまう等の問題を有する。
これに対し、着色剤として顔料を用いた場合、堅牢性に優れるという利点がある反面、顔料単独ではインキ中に安定に分散させる事ができないので、顔料が沈降しないような安定化の工夫が必要である。安定化の手法が適切でない場合には、分散直後、もしくは長期保存中に分散状態が壊れて、インキ中の顔料粒子が凝集したものが沈降することもあった。結果、インキの通路が狭い筆記具、例えば、ボールペンのようなものに使用した場合、長期に筆記先端部を下向きで放置すると、狭いインキ通路中にて沈降した顔料が詰まり、インキの円滑な流れを阻害して筆跡がかすれるという問題があった。
【０００３】
顔料を着色剤として用いるインキ組成物において、経時的に顔料が沈降しない分散安定性に優れた油性インキ組成物を得るために、種々の分散剤を添加する方法が知られている。具体的には、特許文献１には脂肪酸エステル系活性剤や脂肪族ジエタノールアミド系活性剤やポリオキシエチレングリコール脂肪酸エステル系活性剤を顔料分散剤として使用することが記載されている。
また、特許文献２には、ポリビニルブチラール、ロジン変性フェノール樹脂及び／又はα−及びβ−ピネン・フェノール重縮合物を用いて分散安定化した例が記載されている。
また、分散剤などの他の配合物を添加する前に、顔料表面を種々の方法で処理する試みもなされてきた。例えば、特許文献３のようにスルホン酸基を有する顔料誘導体を顔料表面に吸着させて分散剤との仲介をさせる事で、顔料と分散剤との相互作用を強くし、分散安定性を向上させる事もなされてきた。
【特許文献１】特開２００４−１１５７０６号公報（１１頁右欄上から１０行目〜１２頁左欄上から１７行目）
【特許文献２】特開平１０−６０３５６号公報（２頁左欄上から４０行目〜３頁右欄上から１１行目）
【特許文献３】特開２０００−２１２４９６公報（６頁右欄上から１６行目〜６頁右欄上から３４行目）
【発明の開示】
【発明が解決しようとする課題】
【０００４】
しかしながら、特許文献１のように界面活性剤を用いて顔料を分散安定化する場合、分散直後は微分散で安定性の良好な油性インキ組成物が得られるものの、界面活性剤は低分子であるため顔料表面と吸着や脱離を繰り返し、結果、油性インキ組成物を長期間安定な分散状態に保つことが出来ず、経時的に顔料の凝集や沈降が起きてしまう恐れがある。
特許文献２のように樹脂を用いて顔料を分散させる場合においても、樹脂の顔料表面への濡れ性が不足するために、分散時に十分に小さな粒子径の油性インキ組成物を得ることができず、結果として経時的に顔料の凝集や沈降が起きてしまい、ボールペンなどに前記油性インキ組成物を用いた場合、ペン先で目詰まりを起こし筆跡がカスレるという問題があった。
また、特許文献３にあるように、顔料誘導体で顔料表面を覆う方法では、顔料誘導体自身の有機溶剤への溶解性が悪いために、他の固形配合物に制約を与えてしまう。また、全インキ中に占める固形分の量が多くなってしまうので、結局、インキの粘度が経時的に増粘してしまい、ボールペンなどに前記油性インキ組成物を用いた場合、ペン先で目詰まりを起こし筆跡がカスレるという問題があった。
そこで本発明は、分散性、経時安定性に非常に優れた、顔料含有油性インキ組成物を提供することを課題とする。
【課題を解決するための手段】
【０００５】
即ち、本発明は、少なくとも顔料と、液媒体と、Ｎ−アシルアミノ酸、Ｎ−アシルメチルタウリン、Ｎ−アシルメチルアラニンから選ばれる１種もしくは２種以上と、アセチレン列炭化水素のグリコール及び／又はそのアルキレンオキサイド付加物とを含有する油性インキ組成物を要旨とするものである。
【発明の効果】
【０００６】
本発明において、分散性、経時安定性が極めて良好な油性インキ組成物を得る事ができた理由は以下のように考えられる。
アセチレン列炭化水素のグリコール及び／又はそのエチレンオキサイド、プロピレンオキサイド付加物は、インキ中の有機溶剤に溶解して存在しており、直線的で一方向にしか電気的な作用をしない一重結合や二重結合と異なり、様々な方向に電気的な作用をする三重結合のアセチレン基部分を有しているため、分子間力や静電引力によって顔料と相互作用しやすく、顔料粒子表面に均一に吸着する。そして、この顔料に吸着したアセチレン列炭化水素のグリコール及び／又はそのアルキレンオキサイド付加物は有機溶剤への濡れ性が非常に良好なため、アセチレン列炭化水素のグリコール及び／又はそのアルキレンオキサイド付加物に表面を覆われた顔料は有機溶剤中に均一に微分散する。
このように、アセチレン列炭化水素のグリコール及び／又はそのアルキレンオキサイド付加物を用いることで、顔料は有機溶剤中に良好に初期分散することができるが、今回、良好な初期の分散状態を長期に渡って保つことができたのは、さらに以下の作用によるものと推測される。
本発明の油性インキ組成物では、顔料に吸着した、アセチレン列炭化水素のグリコール及び／又はそのアルキレンオキサイド付加物の水酸基部分が、Ｎ−アシルアミノ酸、Ｎ−アシルメチルタウリン酸、Ｎ−アシルメチルアラニンのカルボニル基部分の酸素と水素結合し、さらに、Ｎ−アシルアミノ酸、Ｎ−アシルメチルタウリン酸、Ｎ−アシルメチルアラニン同士は、分子内に窒素とカルボン酸基またはスルホン酸基を含有しているため、お互いも静電的に相互作用してインキ中で緩やかなネットワーク構造をとっている。
このように、顔料表面は、アセチレン列炭化水素のグリコール及び／又はそのアルキレンオキサイド付加物とＮ−アシルアミノ酸、Ｎ−アシルメチルタウリン酸、Ｎ−アシルメチルアラニンによって２層で覆われ、さらに、最外殻層のＮ−アシルアミノ酸、Ｎ−アシルメチルタウリン酸、Ｎ−アシルメチルアラニンがインキ中でひとつの構造をつくる事でより安定化したものと考えられる。結果、顔料を非常に安定に分散し、その良好な分散状態を長期間に渡って保つことができたと推測される。
【発明を実施するための最良の形態】
【０００７】
以下に発明を詳細に説明する。
着色剤としては、従来ボールペン用インキに用いられている油溶性の染料及び顔料の全てが使用できる。
油性染料の一例を挙げると、ＳＰＩＬＯＮ  ＢＬＡＣＫ  ＧＭＨ  ＳＰＥＣＩＡＬ、ＳＰＩＬＯＮ  ＲＥＤ  Ｃ−ＧＨ、ＳＰＩＬＯＮ  ＲＥＤ  Ｃ−ＢＨ、ＳＰＩＬＯＮ  ＢＬＵＥ  Ｃ−ＲＨ、ＳＰＩＬＯＮ  ＢＬＵＥ  ＢＰＮＨ、ＳＰＩＬＯＮ  ＹＥＬＬＯＷ  Ｃ−２ＧＨ、ＳＰＩＬＯＮ  ＶＩＯＬＥＴ  Ｃ−ＲＨ、Ｓ．Ｐ．Ｔ．  ＯＲＡＮＧＥ６、Ｓ．Ｐ．Ｔ．  ＢＬＵＥ１１１（保土ヶ谷化学工業（株）製）などのアイゼンスピロンカラー、アイゼンＳＯＴ染料やＯＲＩＥＮＴ  ＳＰＲＩＴ  ＢＬＡＣＫ  ＡＢ、ＶＡＬＩＦＡＳＴ  ＢＬＡＣＫ  ３８０４、ＶＡＬＩＦＡＳＴ  ＲＥＤ  １３２０、ＶＡＬＩＦＡＳＴ  ＲＥＤ  １３６０、ＶＡＬＩＦＡＳＴ  ＯＲＡＮＧＥ  ２２１０、ＶＡＬＩＦＡＳＴ  ＢＬＵＥ  １６０５、ＶＡＬＩＦＡＳＴ  ＶＩＯＬＥＴ  １７０１、ＶＡＬＩＦＡＳＴ  ＢＬＵＥ  １６０１、ＶＡＬＩＦＡＳＴ  ＢＬＵＥ  １６０３、ＶＡＬＩＦＡＳＴ  ＢＬＵＥ  １６２１、ＶＡＬＩＦＡＳＴ  ＢＬＵＥ  ２６０１、ＶＡＬＩＦＡＳＴ  ＹＥＬＬＯＷ  １１１０、ＶＡＬＩＦＡＳＴ  ＹＥＬＬＯＷ  ３１０４、ＶＡＬＩＦＡＳＴ  ＹＥＬＬＯＷ  ３１０５、ＶＡＬＩＦＡＳＴ  ＹＥＬＬＯＷ  １１０９（オリエント化学工業（株）製）などのバリファストカラー、オリエントオイルカラーやローダミンＢベース、ソルダンレッド３Ｒ、メチルバイオレット２Ｂベース、ビクトリアブルーＦ４Ｒ、ニグロシンベースＬＫ等や、ネオスーパーブルーＣ−５５５（中央合成化学（株）製）等の従来公知の一般的なものが使用できる。これらはインキ中の溶剤のうち少なくとも一つに可溶でなければなない。
顔料の具体例としては、黄土、バリウム黄、群青、紺青、カドミウムレッド、硫酸バリウム、酸化チタン、弁柄、黒色酸化鉄、黄色酸化鉄、赤色酸化鉄、ファーネストブラックやコンタクトブラックやサーマルブラックやアセチレンブラック等のカーボンブラック、コバルトブルー、チタンイエロー、ターコイズ、モリブデートオレンジ、等の無機顔料等、アゾ系顔料、ニトロソ系顔料、ニトロ系顔料、塩基性染料系顔料、酸性染料系顔料、建て染め染料系顔料、媒染染料系顔料、及び天然染料系顔料、Ｃ．Ｉ．ＰＩＧＭＥＮＴ ＲＥＤ２、同３、同５、同１７、同２２、同３８、同４１、同４８：２、同４８：３、同４９、同５０：１、同５３：１、同５７：１、同５８：２、同６０、同６３：１、同６３：２、同６４：１、同８８、同１１２、同１２２、同１２３、同１４４、同１４６、同１４９、同１６６、同１６８、同１７０、同１７６、同１７７、同１７８、同１７９、同１８０、同１８５、同１９０、同１９４同２０６、同２０７、同２０９、同２１６、同２４５、Ｃ．Ｉ．ＰＩＧＭＥＮＴ  ＯＲＡＮＧＥ  ５、同１０、同１３、同１６、同３６、同４０、同４３、Ｃ．Ｉ．ＰＩＧＭＥＮＴ  ＶＩＯＬＥＴ  １９、同２３、同３１、同３３、同３６、同３８、同５０、Ｃ．Ｉ．ＰＩＧＭＥＮＴ  ＢＬＵＥ  ２、同１５、同１５：１、同１５：２、同１５：３、同１５：４、同１５：５、同１６、同１７、同２２、同２５、同６０、同６６、Ｃ．Ｉ．ＰＩＧＭＥＮＴ  ＢＲＯＷＮ  ２５、同２６、Ｃ．Ｉ．ＰＩＧＭＥＮＴ  ＹＥＬＬＯＷ  １、同３、同１２、同１３、同２４、同９３、同９４、同９５、同９７、同９９、同１０８、同１０９、同１１０、同１１７、同１２０、同１３９、同１５３、同１６６、同１６７、同１７３Ｃ．Ｉ．ＰＩＧＭＥＮＴ  ＧＲＥＥＮ  ７、同１０、同３６等の有機系顔料、アルミニウム粉、金粉、銀粉、銅粉、錫粉、真鍮粉などの金属粉顔料、蛍光顔料、雲母系顔料などを挙げることができる。
これらの着色剤の使用量は全インキ組成物に対し１重量％以上４０重量％以下が好適に使用でき、十分な筆跡堅牢性を得るためには３重量％以上２０重量％以下がより好ましい。使用量が１重量％より少ないと筆跡が薄すぎて耐光性試験や耐溶剤性試験を行ったときに紙面上に残る着色剤の量が少なくなり筆跡が判読がし難くなる。４０重量％より多いと配合時の溶解不足や経時的な沈降による目詰まりによる筆記不能、またはインキ中の固形分の増加により書き味が重くなる不具合を生じやすくなる。また、これらの着色剤は単独で使用しても２種類以上を併用して使用しても良い。
【０００８】
また、これらの顔料の他に加工顔料も使用可能である。それらの一例を挙げると、Ｒｅｎｏｌ  Ｙｅｌｌｏｗ  ＧＧ−ＨＷ３０、同ＨＲ−ＨＷ３０、同Ｏｒａｎｇｅ  ＲＬ−ＨＷ３０、同Ｒｅｄ  ＨＦ２Ｂ−ＨＷ３０、同ＦＧＲ−ＨＷ３０、同Ｆ５ＲＫ−ＨＷ３０、同Ｃａｒｍｉｎｅ  ＦＢＢ−ＨＷ３０、同Ｖｉｏｌｅｔ  ＲＬ−ＨＷ３０、同Ｂｌｕｅ  Ｂ２Ｇ−ＨＷ３０、同ＣＦ−ＨＷ３０、同Ｇｒｅｅｎ  ＧＧ−ＨＷ３０、同Ｂｒｏｗｎ  ＨＦＲ−ＨＷ３０、Ｂｌａｃｋ  Ｒ−ＨＷ３０（以上クラリアントジャパン（株）製）、ＵＴＣＯ−００１エロー、同０１２エロー、同０２１オレンジ、同０３１レッド、同０３２レッド、同０４２バイオレット、同０５１ブルー、同０５２ブルー、同０６１グリーン、同５９１ブラック、同５９２ブラック（以上大日精化工業（株）製）、ＭＩＣＲＯＬＩＴＨ  Ｙｅｌｌｏｗ  ４Ｇ−Ａ、同ＭＸ−Ａ、同２Ｒ−Ａ、Ｂｒｏｗｎ  ５Ｒ−Ａ、Ｓｃａｒｌｅｔ  Ｒ−Ａ、Ｒｅｄ  ２Ｃ−Ａ、同３Ｒ−Ａ、Ｍａｇｅｎｔａ  ２Ｂ−Ａ、Ｖｉｏｌｅｔ  Ｂ−Ａ、Ｂｌｕｅ  ４Ｇ−Ａ、Ｇｒｅｅｎ  Ｇ−Ａ（以上チバ・スペシャリティケミカルズ（株）製）等がある。
【０００９】
油性インキ組成物の主媒体となる有機溶剤は、従来油性インキに使用されるものなら特に限定なく使用でき、グリコールエーテル類、グリコール類、アルコール類が好ましい。例えば、フェニルセルソルブ、ベンジルアルコール、プロピレングリコール、ジプロピレングリコール、ヘキシレングリコール、プロピレングリコールモノフェニルエーテル、ジプロピレングリコールモノメチルエーテル、ジプロピレングリコールモノエチルエーテル、ジプロピレングリコールモノブチルエーテル、トリプロピレングリコールモノメチルエーテル、トリプロピレングリコールモノエチルエーテル、トリプロピレングリコールモノブチルエーテル等を挙げることができる。これらの溶剤は単独あるいは組み合わせて使用でき、その使用量は油性インキ組成物全量に対し１０重量％以上８０重量％以下が好ましい。
【００１０】
アセチレン列炭化水素のグリコール及び／又はそのアルキレンオキサイド付加物は、顔料を分散するときに添加したり、あらかじめインキ溶剤と混合してインキ配合時に添加したり、インキの他の組成物を混合した後から添加したり、どのような形で用いても良いが、顔料を分散するときに添加することで最も優れた効果が得られる。
アセチレン列炭化水素のグリコール及び／又はそのエチレンオキサイド付加物は、分子内にアセチレン基と二つの水酸基を有しており、そのアルキレンオキサイド付加物とは、アセチレン列炭化水素のグリコールの有する１つ又は２つの水酸基にアルキレンオキサイドを付加させたものである。アルキレンオキサイド付加物の例としては、エチレンオキサイド付加物、プロピレンオキサイド付加物等が挙げられる。アセチレン列炭化水素のグリコール及び／又はそのアルキレンオキサイド付加物の一例としては、３，６−ジメチル−４−オクチン−３，６−ジオール、２，４，７，９−テトラメチル−５−デシン−４，７−ジオール等のグリコールと、そのエチレンオキサイド付加物、プロピレンオキサイド付加物等が挙げられる。最適なアルキレンオキサイドの付加数はインキの溶剤の種類、着色剤、樹脂やその他インキ中に含まれる成分によって影響されるので一義的ではないが、１００モル以上ではアセチレン列炭化水素のグリコールのアルキレンオキサイド付加物の親水性が強すぎて、他のインキ成分との相溶性が不安定になり、結果インキ中の成分の分離を招くことになるので、通常０から１００モルの付加数である事が好ましい。具体的な製品名としては、サーフィノール１０４、サーフィノール４２０、サーフィノール４４０、サーフィノール４６５、サーフィノール４８５、サーフィノールＳＥ、サーフィノールＳＥ−Ｆ、サーフィノール５０４、ダイノール６０４、サーフィノール２５０２、サーフィノール８２、サーフィノールＤＦ、サーフィノールＣＴ、サーフィノールＴＧ、サーフィノールＧＡ（以上、エアープロダクツジャパン（株）製）、やアセチレノールＥＯＯ、アセチレノールＥＯＯＰ、アセチレノールＥ４０、アセチレノールＥ１００（以上、川研ファインケミカル（株）製）などが挙げられる。
添加量は０．０５重量％以上２０重量％以下が好ましい。０．０５重量％未満だと、その他のインキ組成物に効果を薄められてしまい十分な効果が得られず、２０重量より多いと他のインキ組成物との相溶性が不安定になり、その結果インキ中の成分の分離を招くことになる。
【００１１】
Ｎ−アシルアミノ酸、Ｎ−アシルメチルタウリン酸、Ｎ−アシルメチルアラニンは油性インキ組成物に潤滑性と経時分散安定性を付与するためのものであり、５重量％以上６０重量％以下で添加することで、十分な潤滑性、経時安定性を保ちつつ塗布した際に滲みの少ない油性インキ組成物を得ることができる。一例を挙げると、Ｎ−オレオイルサルコシン、Ｎ−ラウロイルサルコシン、Ｎ−ミリストイルサルコシン、Ｎ−パルミトイルサルコシン、Ｎ−オレオイルタウリン酸、Ｎ−ラウロイルタウリン酸、Ｎ−ミリストイルタウリン酸、Ｎ−パルミトイルタウリン酸、Ｎ−オレオイルメチルタウリン酸、Ｎ−ラウロイルメチルタウリン酸、Ｎ−ミリストイルメチルタウリン酸、Ｎ−パルミトイルメチルタウリン酸、Ｎ−オレオイルメチルアラニン、Ｎ−ラウロイルメチルアラニン、Ｎ−ミリストイルメチルアラニン、Ｎ−パルミトイルメチルアラニン等が挙げられる。なかでも、Ｎ−オレオイルサルコシンまたはＮ−ラウロイルサルコシンを用いると、有機溶剤への溶解性と顔料との親和性のバランスが良いために、経時的な分散安定性が良好となり好ましい。
【００１２】
油性インキ組成物に剪断減粘性を付与する目的で有機及び無機の汎用的に使用されている増粘剤が使用できる。具体的には、水溶性多糖類、脂肪酸アマイド、長鎖脂肪酸エステル重合体、酸化ポリエチレン、シリカ等が挙げられるが、中でも水溶性多糖類が少ない添加量で油性インキ組成物に剪断減粘性を付与するので好ましく、それらは上記の有機溶剤のうち一つに可溶でなければならない。また、セルロース誘導体には、ヒドロキシプロピルセルロース、ヒドロキシエチルセルロース、エチルヒドロキシエチルセルロース、エチルセルロースなどがあるが、この中でも溶解特性、粘度特性が良好なヒドロキシプロピルセルロース、エチルヒドロキシエチルセルロースが好ましい。
【００１３】
顔料の分散性をさらに良好なものとするために、一般的に知られている、アニオン、カチオン、ノニオン、両性の界面活性剤や、高分子樹脂を補助的に使用することがでる。具体的には、高級脂肪酸、高級アルコール硫酸エステル塩類、脂肪酸硫酸エステル塩類、アルキルアリルスルホン酸類、リン酸エステル類、ポリオキシアルキレンアルキルエーテル類、ポリオキシアルキレンアルキルフェニルエーテル類、ポリオキシエチレン硬化ヒマシ油、ソルビタン脂肪酸エステル類等のアニオン、ノニオン、カチオン性の界面活性剤や、ポリビニルブチラール樹脂、ポリビニルピロリドン樹脂、ポリアクリル酸エステル樹脂、ポリメタクリル酸エステル樹脂、マレイン酸樹脂、スチレン−アクリル酸共重合体樹脂などの顔料分散用の樹脂やオリゴマーなどが挙げられる。
本発明においては、スチレンモノマーと分子内にカルボン酸基を有するモノマーとの共重合体で、特に良好な安定性が得られ、その一例としては、ＳＭＡ１０００、ＳＭＡ２０００、ＳＭＡ３０００、ＳＭＡ  ＥＦ３０、ＳＭＡ  ＥＦ４０、ＳＭＡ１４４０、ＳＭＡ１７３５２、ＳＭＡ２６２５、ＳＭＡ３８４０（川原油化（株）製）等のスチレン−マレイン酸樹脂やスチレン−マレイン酸エステル樹脂、ジョンクリル６７、ジョンクリル６７８、ジョンクリル５８６、ジョンクリル６１１、ジョンクリル６８０、ジョンクリル６８２、ジョンクリル６８３、ジョンクリル６９０（ジョンソンポリマー（株）製）等のスチレン−アクリル酸樹脂が挙げられる。
これらは単独で用いても良いし、２種以上組み合わせて用いても良い。
【００１４】
その他必要に応じて油性インキ組成物の原料として用いられる防錆剤、防腐剤、消泡剤、カスレ防止剤、分散剤、糸曳き性付与剤、レベリング性付与剤、発色助剤、定着剤等の添加剤を併用することも可能である。
【００１５】
本発明において顔料を分散するには通常一般的な方法で可能である。例えば、顔料と溶剤と分散剤を混合し、プロペラ撹拌機等で均一に撹拌した後、分散機で顔料を分散する。ロールミル、ボールミル、サンドミル、ビーズミル、ホモジナイザー等の分散機は油性インキ組成物の溶剤量や、顔料濃度によって適宜選択する。
油性インキ組成物を製造するには、上記で分散した顔料と他の成分、例えば粘度調整用樹脂や溶剤、潤滑剤、水溶性多糖類等を混合し、ホモミキサー等の撹拌機にて均一になるまで溶解・混合することで得られるが、場合によって混合した油性インキ組成物をさらに分散機にて分散したり、得られた油性インキ組成物を濾過や遠心分離機に掛けて粗大粒子や不溶解成分を除いたりすることは何ら差し支えない。
【００１６】
以下、実施例及び比較例に基づき更に詳細に説明する。尚、各実施例中単に「部」とあるのは「重量部」を表す。
（実施例１）
ＰＥＲＭＡＮＥＮＴ  ＲＥＤ  ＦＲＲ（Ｃ．Ｉ．Ｐｉｇｍｅｎｔ  Ｒｅｄ  ２、クラリア
ントジャパン製）                                                      １５．０部
ベンジルグリコール                                                      ８．２部
フェニルセロソルブ                                                    ２６．０部
ＳＭＡ１４４０（スチレン−マレイン酸共重合体、分子量７０００、酸価１８５、川原油
化（株）製）                                                            ６．０部
サーフィノール１０４Ｅ（アセチレン列炭化水素のグリコール、エアープロダクツジャパ
ン（株）社製）                                                          ０．５部
クルーセルＭ（ヒドロキシプロピルセルロース、三晶（株）製）              ０．３部
サルコシネートＯＨ（オレオイルサルコシン、Ｎ−アシルアミノ酸、日光ケミカルズ（株
）製）                                                                ５０．０部
上記成分のうち、ＳＭＡ１４４０、サーフィノール１０４Ｅ、ベンジルアルコール、フェニルセロソルブの全量を約７０℃で加熱攪拌し、均一に溶解させた後ＰＥＲＭＡＮＥＮＴ  ＲＥＤ  ＦＲＲの全量を加え均一に混合した。これを室温まで放冷してから３本ロールミルで１０回通しを行い赤色のペーストを得た。次いで、残りの成分の全量を加え、約７０℃に加熱し、プロペラ攪拌機で均一になるまで混合撹拌、溶解するまで２時間攪拌して赤色の油性インキを得た。
【００１７】
（実施例２）
プリンテックス３５（カーボンブラック  デグサヒュルスジャパン社製）    ２０．０部
ネオスーパーブルーＣ−５５５（Ｃ．Ｉ．ＳＯＬＶＥＮＴ  ＢＬＵＥ７０、中央合成化学
（株）製）                                                              ４．０部
ＳＰＩＬＯＮ  ＲＥＤ  Ｃ−ＧＨ（油性染料、保土谷化学工業（株）製）      １．２部
ＳＰＩＬＯＮ  ＹＥＬＬＯＷ  Ｃ−ＧＮＨ  ｎｅｗ（油性染料、保土谷化学工業（株）製
）                                                                      １．２部
ベンジルアルコール                                                    １１．０部
フェニルセロソルブ                                                    ２９．０部
クルーセルＭ（ヒドロキシプロピルセルロース、三晶（株）製）              ０．５部
ジョンクリル６７８（スチレン−アクリル酸共重合体、分子量８５００、酸価２１５、ジ
ョンソンポリマー（株）製）                                              ９．０部
サーフィノール４４０（アセチレン列炭化水素のグリコールのエチレンオキサイド（４０
モル）付加物、エアープロダクツジャパン（株）社製）                      ５．０部
サルコシネートＬＨ（ラウロイルサルコシン、Ｎ−アシルアミノ酸、日光ケミカルズ（株
）製）                                                                ２０．５部
実施例１と同様にして黒色の油性インキを得た。
【００１８】
（実施例３）
ｈｏｓｔａｐｅｒｍ  Ｂｌｕｅ  ｂ２ｇ−ｄ（ｃ．ｉ．ｐｉｇｍｅｎｔ  ＢＬＵＥ１５：
１、クラリアントジャパン（株）製）                                      ５．０部
ＳＰＩＬＯＮ  ＲＥＤ  Ｃ−ＧＨ（油性染料、保土ヶ谷化学工業（株）製）    １．２部
ＶＡＬＩＦＡＳＴ  ＢＬＵＥ  １６０３（Ｃ．Ｉ．ＤＩＲＥＣＴ  ＢＬＵＥ  ８６とＣ．
Ｉ．ＢＡＳＩＣ  ＢＬＵＥ  ７の造塩染料、オリエント化学工業（株）製）    ６．０部
フェニルセロソルブ                                                    ３４．７部
クルーセルＨ（ヒドロキシプロピルセルロース、三晶（株）製）              ０．２部
ジョンクリル６８２（スチレン−アクリル酸共重合体、分子量１７００、酸価２３８、ジ
ョンソンポリマー（株）製）                                              ５．０部
アセチレノールＥ１００（アセチレン列炭化水素のグリコール、川研ファインケミカル（
株）社製）                                                              ２．０部
ラウロイルメチルアラニン（Ｎ−アシルメチルアラニン、アラニネート  ＬＮ−３０（ラ
ウロイルメチルアラニンナトリウム水溶液、日光ケミカルズ（株）社製）を脱塩化したも
のを使用）                                                            ３９．６部
上記成分のうち、フェニルセルソルブ１５部にジョンクリル６８２の全量を加え７０℃に加熱しながら均一に溶解するまで攪拌した。次いでこれにＨＯＳＴＡＰＥＲＭ  ＢＬＵＥ  Ｂ２Ｇ−Ｄ、アセチレノールＥ１００の全量を加え均一になるまで攪拌、混合した後３本ロールミルで１０回通しを行った。これに、残りのフェニルセロソルブとベンジルアルコール全量にクルーセルＨの全量を加え加熱しながらプロペラ攪拌機で均一に溶解するまで撹拌した液に残りの成分を加え７０℃に加熱しながら３時間攪拌して均一になるまで攪拌して青色の油性インキを得た。
【００１９】
（実施例４）
ＨＯＳＴＡＰＥＲＭ  ＢＬＵＥ  Ｐ−ＢＦＳ（Ｃ．Ｉ．ＰＩＧＭＥＮＴ  ＢＬＵＥ  １５
：４、クラリアントジャパン（株）製）                                    ７．０部
ＳＰＩＬＯＮ  ＲＥＤ  Ｃ−ＧＨ                                          １．０部
ＶＡＬＩＦＡＳＴ  ＢＬＵＥ  １６０３                                    ６．０部
ヘキシレングリコール                                                  １６．１部
フェニルセロソルブ                                                    ３８．７部
クルーセルＨ                                                            ０．２部
ジョンクリル５８６（スチレン−アクリル酸共重合体、分子量４６００、酸価１０８、ジ
ョンソンポリマー（株）製）                                              ８．０部
サーフィノール２５０２（アセチレン列炭化水素のグリコールのエチレンオキサイド（５
モル）プロピレンオキサイド（２モル）付加物、エアプロダクツジャパン（株）社製）
２．０部
Ｎ−ラウロイルメチルタウリン酸（Ｎ−アシルメチルタウリン、ＮＩＫＫＯＬ  ＬＭＴ（
Ｎ−ラウロイルメチルタウリンナトリウム、日光ケミカルズ（株）社製）を脱塩化したも
の）                                                                  ２１．０部
上記成分のうち、ベンジルアルコール７部とフェニルセロソルブ１０部にジョンクリル５８６の全量を加え７０℃に加熱しながら攪拌して均一に溶解させた液にＨＯＳＴＡＰＥＲＭ  ＢＬＵＥ  Ｐ−ＢＦＳ、サーフィノール２５０２の全量を加えて攪拌混合し、均一な液とした後３本ロールミルで１０回通しを行い青色のペーストを得た。次いで、残りの成分を混合し７０℃に加熱しながら攪拌し、均一に溶解させた液に青色顔料ペーストを加熱攪拌しながら混合し、さらに２時間攪拌を続けて青色の油性インキを得た。
【００２０】
（比較例１）
実施例１において、サーフィノール１０４Ｅの代わりにフェニルセルソルブを添加した以外は同様になして赤色の油性インキ組成物を得た。
【００２１】
（比較例２）
実施例３において、サルコシネートＬＨの代わりにＰＨＯＳＰＨＡＮＯＬ  ＲＥ６１０（アルキル燐酸エステル系界面活性剤、東邦化学工業（株）社製）を添加した以外は同様になして青色の油性インキ組成物を得た。
【００２２】
（比較例３）
ＨＯＳＴＡＰＥＲＭＡＮＥＮＴ  ＲＥＤ  ＦＲＲ（Ｃ．Ｉ．Ｐｉｇｍｅｎｔ  Ｒｅｄ  ２
、クラリアントジャパン製）                                            １５．０部
フェニルセロソルブ                                                    ２８．７部
ＳＭＡ１４４０（スチレン−マレイン酸共重合体、分子量７０００、酸価１８５、川原油
化（株）製）                                                            ６．０部
ソフト王洗５Ｓ（アルキルベンゼンスルホン酸、日本油脂（株）社製）        ５．０部
クルーセルＭ（ヒドロキシプロピルセルロース、三晶（株）製）              ０．３部
サルコシネートＯＨ（オレオイルサルコシン、日光ケミカルズ（株）製）    ５０．０部
上記成分のうち、ＳＭＡ１４４０、ソフト王洗５Ｓ、フェニルセロソルブの全量を約７０℃で加熱攪拌し、均一に溶解させた後ＰＥＲＭＡＮＥＮＴ  ＲＥＤ  ＦＲＲの全量を加え均一に混合した。これを室温まで放冷してから３本ロールミルで１０回通しを行い赤色のペーストを得た。次いで、残りの成分の全量を加え、約７０℃に加熱し、プロペラ攪拌機で均一になるまで混合撹拌、溶解するまで２時間攪拌して赤色の油性インキを得た。
【００２３】
（比較例４）
実施例１においてサルコシネートＯＨの代わりにオレイン酸を添加した以外は同様になして赤色の油性インキ組成物を得た。
【００２４】
（比較例５）
実施例３において、アセチレノールＥ１００の代わりにレオドールＡＯ−１５Ｖ（セスキオレイン酸ソルビタン、花王（株）社製）を添加した以外は同様になして青色の油性インキ組成物を得た。
【００２５】
（比較例６）
ｈｏｓｔａｐｅｒｍ  Ｂｌｕｅ  ｂ２ｇ−ｄ（ｃ．ｉ．ｐｉｇｍｅｎｔ  ＢＬＵＥ１５：
１、クラリアントジャパン（株）製）                                      ５．０部
ＳＰＩＬＯＮ  ＲＥＤ  Ｃ−ＧＨ（油性染料、保土ヶ谷化学工業（株）製）    １．２部
ＶＡＬＩＦＡＳＴ  ＢＬＵＥ  １６０３（Ｃ．Ｉ．ＤＩＲＥＣＴ  ＢＬＵＥ  ８６とＣ．
Ｉ．ＢＡＳＩＣ  ＢＬＵＥ  ７の造塩染料、オリエント化学工業（株）製）    ６．０部
フェニルセロソルブ                                                    ３６．７部
クルーセルＨ（ヒドロキシプロピルセルロース、三晶（株）製）              ０．２部
エスレックＢＸ−Ｌ（ポリビニルブチラール、積水化学（株）製）            ５．０部
ラウロイルメチルアラニン（アラニネート  ＬＮ−３０（ラウロイルメチルアラニンナトリウム水溶液、日光ケミカルズ（株）社製）を脱塩化したものを使用）      ３９．６部
上記成分のうち、フェニルセルソルブ１５部にエスレックＢＸ−Ｌの全量を加え７０℃に加熱しながら均一に溶解するまで攪拌した。次いでこれにＨＯＳＴＡＰＥＲＭ  ＢＬＵＥ  Ｂ２Ｇ−Ｄの全量を加え均一になるまで攪拌、混合した後３本ロールミルで１０回通しを行った。これに、残りのフェニルセロソルブとベンジルアルコール全量にクルーセルＨの全量を加え加熱しながらプロペラ攪拌機で均一に溶解するまで撹拌した液に残りの成分を加え７０℃に加熱しながら３時間攪拌して均一になるまで攪拌して青色の油性インキを得た。
【００２６】
（比較例７）
実施例３において、アセチレノールＥ１００の代わりにソルスパース２２００（顔料誘導体、アビシア（株）製）を添加した以外は同様になして青色の油性インキ組成物を得た。
【００２７】
以上、実施例、比較例で得た油性インキ組成物について、下記の試験を行った。結果を表１に示す。
【００２８】
粒子径の測定：実施例１〜４及び比較例１〜５で得られた油性インキ組成物について、それぞれ室温で平均粒子径測定を行った。また、実施例１〜４及び比較例１〜５で得られた油性インキ組成物をそれぞれ３０ｍｌのガラス瓶に入れて密閉し、７０℃×１週間の条件下で保存した。その後室温まで冷却し、平均粒子径測定を行った。平均粒子径の測定は大塚電子（株）製のレーザー粒径解析システム  ＬＰＡ３０００／３１００にて測定した。平均粒子径の数値は散乱強度分布より算出された。
【００２９】
カスレ試験：  実施例１〜４及び比較例１〜５で得られた油性インキ組成物を市販の油性ボールペン（．ｅ−ｂａｌｌ、製品符号ＢＫ１２７、ぺんてる（株）製（ボール径φ０．７））と同構造の筆記具のインキ収容管に０．３ｇ充填し、遠心機にて遠心力を加えてインキ中の気泡を脱気して、試験用ボールペンを作製し、ペン先を下向きにして５０℃の恒温槽に１ヶ月保管した後、画線機（ぺんてる（株）製、型式ＴＯ５１）を使用して、筆記角度７０°、筆記荷重１５０ｇ、筆記速度を７ｃｍ／秒にて５０ｍ筆記し、カスレた距離（ｍ）を測定した。５０ｍ筆記しても、なお筆跡が形成されなかったり、カスレた筆跡であったり、点線状にとぎれた筆跡であったりして、正常な筆跡が得られなかった試験体については“筆記不能”と判断した。
【００３０】
【表１】
2007063447.tif 000002
【００３１】
表１より、実施例の油性インキ組成物は顔料の分散性、経時安定性が非常に良好であり、顔料の凝集による粒子径の変化が少ないものであった。また、ボールペンとし用いた場合、経時で顔料の沈降が抑制されるため、筆跡にカスレのないボールペンとすることができた。